(57)【特許請求の範囲】
【請求項１】
光硬化性樹脂組成物膜と離隔対向するように線状光源を配置し、光硬化性樹脂組成物膜及び線状光源の少なくとも一方を移動させながら、線状光源から光を照射して光硬化性樹脂組成物膜を硬化させて光制御膜を形成する製造装置であって、
線状光源の軸方向と前記の移動方向とが交差し、
線状光源からの光を反射して平行光とし、光硬化性樹脂組成物膜に照射する反射部材が設けられ、
光硬化性樹脂組成物膜と線状光源との間に光遮蔽部材が設けられていないことを特徴とする光制御膜の製造装置。
【請求項２】
光硬化性樹脂組成物膜と離隔対向するように線状光源を配置し、光硬化性樹脂組成物膜及び線状光源の少なくとも一方を移動させながら、線状光源から光を照射して光硬化性樹脂組成物膜を硬化させて光制御膜を形成する製造装置であって、
線状光源の軸方向と前記の移動方向とが交差し、
線状光源からの光を反射して平行光とし、光硬化性樹脂組成物膜に照射する反射部材が設けられ、光硬化性樹脂組成物膜に広い角度範囲の光が当たるように開口部が形成された板状の光遮蔽部材が、光硬化性樹脂組成物膜と線状光源との間に光硬化性樹脂組成物膜と対向するように設けられていることを特徴とする光制御膜の製造装置。
【請求項３】
光硬化性樹脂組成物が、それぞれ分子内に重合性炭素−炭素結合を有し、且つ、単独重合して得られる単独重合体の屈折率に差がある少なくとも２種類の光重合可能なモノマー又はオリゴマーを含有するものである請求項１又は２記載の光制御膜の製造装置。
【請求項４】
それぞれ分子内に重合性炭素−炭素結合を有し、且つ、単独重合して得られる単独重合体の屈折率に差がある少なくとも２種類の光重合可能なモノマー又はオリゴマーを含有する光硬化性樹脂組成物を膜状に成形し、請求項１〜３のいずれかに記載の製造装置を用いて光硬化性樹脂組成物膜を硬化させる光制御膜の製造方法。
【請求項５】
光硬化性樹脂組成物膜の膜厚を２５μｍ以上とする請求項４記載の光制御膜の製造方法。
【発明の詳細な説明】
【技術分野】
【０００１】
本発明は、光制御膜を製造する装置及びその製造方法に関し、より詳細には曇価に角度依存性のある光制御膜を製造する装置及びその製造方法に関するものである。
【背景技術】
【０００２】
従来、十分な全光線透過率を有するとともに表面が平滑で、且つ曇価に角度依存性のある光制御膜を製造する方法として、屈折率が互いに異なる少なくとも２種類の光重合可能なモノマー又はオリゴマーを含有する光硬化性樹脂組成物を膜状に成形し、成形した光硬化性樹脂組成物膜を相対的に移動させながら、線状光源から所定の角度で光を照射して光制御膜を形成する方法が提案されている（例えば、特許文献１を参照）。図７に、従来の光硬化膜の製造装置を示す。
【０００３】
図７の製造装置は、時計回りに回転するコンベア１と、コンベア１の上方に配置された線状の光源ランプ３と、コンベア１の直上にコンベア１に離隔対向するように配置された光遮蔽板５とを備える。光遮蔽板５には、コンベア１の移動方向に対して垂直方向に伸びる所定幅の四角形状の開口部５１が形成されている。このような製造装置において、光硬化性樹脂組成物膜が成形されたガラス基板２をコンベア１上に載置し移動させると、光遮蔽板５の開口部５１によって所定の照射角度に調整された光源ランプ３からの光が光硬化性樹脂組成物膜に順次照射される。これによって、特定角度からの入射光のみを散乱する、曇価に角度依存性のある光硬化膜が作製される。
【特許文献１】特開平２−６７５０１号公報
【発明の開示】
【発明が解決しようとする課題】
【０００４】
しかしながら、上記提案技術では、光硬化性樹脂組成物膜の相対的移動速度を速くすると、光照射量が不足して所望の曇価が得られないという不具合があった。このため、従来の製造装置では光硬化膜の生産性を高めることが困難であった。
【０００５】
本発明はこのような従来の問題に鑑みてなされたものであり、その目的は、曇価に角度依存性のある光制御膜を、高い生産性で製造できる製造装置及び製造方法を提供することにある。
【０００６】
また、本発明の目的は、光制御膜が大面積のものであっても均一に、しかも連続的に製造できる製造装置及び製造方法を提供することにある。
【課題を解決するための手段】
【０００７】
本発明者は、前記目的を達成すべく種々検討した結果、線状光源から放射される光を効率的に光硬化性樹脂組成物膜に照射すればよいとの着想に基づき本発明をなすに至った。すなわち、第１の発明に係る光制御膜の製造装置は、光硬化性樹脂組成物膜（以下、「樹脂組成物膜」と記すことがある）と離隔対向するように線状光源を配置し、光硬化性樹脂組成物膜及び線状光源の少なくとも一方を移動させながら、線状光源から光を照射して光硬化性樹脂組成物膜を硬化させて光制御膜を形成する製造装置であって、線状光源の軸方向と前記の移動方向とが交差し、線状光源からの光を反射して平行光とし、光硬化性樹脂組成物膜に照射する反射部材が設けられ、光硬化性樹脂組成物膜と線状光源との間に光遮蔽部材が設けられていないことを特徴とする。
【０００８】
また、第２の発明に係る光制御膜の製造方法は、光硬化性樹脂組成物膜と離隔対向するように線状光源を配置し、光硬化性樹脂組成物膜及び線状光源の少なくとも一方を移動させながら、線状光源から光を照射して光硬化性樹脂組成物膜を硬化させて光制御膜を形成する製造装置であって、線状光源の軸方向と前記の移動方向とが交差し、線状光源からの光を反射して平行光とし、光硬化性樹脂組成物膜に照射する反射部材が設けられ、光硬化性樹脂組成物膜に広い角度範囲の光が当たるように開口部が形成された板状の光遮蔽部材が、光硬化性樹脂組成物膜と線状光源との間に光硬化性樹脂組成物膜と対向するように設けられていることを特徴とする。
【０００９】
光硬化性樹脂組成物としては、それぞれ分子内に重合性炭素−炭素結合を有し、且つ、単独重合して得られる単独重合体の屈折率に差がある少なくとも２種類の光重合可能なモノマー又はオリゴマーを含有するものが好適である。
【００１０】
また、本発明によれば、それぞれ分子内に重合性炭素−炭素結合を有し、且つ、単独重合して得られる単独重合体の屈折率に差がある少なくとも２種類の光重合可能なモノマー又はオリゴマーを含有する光硬化性樹脂組成物を膜状に成形し、前記記載の製造装置を用いて樹脂組成物膜を硬化させる光制御膜の製造方法が提供される。
【００１１】
光硬化性樹脂組成物膜の膜厚としては２５μｍ以上が好ましい。
【発明の効果】
【００１２】
本発明の製造装置及び製造方法によれば、特定角度からの入射光のみを散乱する、曇価に角度依存性のある光硬化膜を、高い生産性で製造できるようになる。また、大面積の光硬化膜であっても均一に連続的に製造できるようになる。
【発明を実施するための最良の形態】
【００１３】
以下、本発明に係る製造装置及び製造方法について図に基づいて説明するが、本発明はこれらの実施形態に何ら限定されるものではない。
【００１４】
図１に、本発明に係る製造装置の一実施形態を示す斜視図を示す。なお、図７と同一の部材及び部分には同一を符号を付している。図１の製造装置は、矢印方向に回転移動するコンベア１と、コンベア１の上方に、コンベア１の移動方向と略直交する方向に配置された棒状の光源ランプ（線状光源）３と、コンベア１の直上にコンベア１と対向するよう設置された、四角形状の開口部５１を有する光遮蔽板（光遮蔽部材）５とを備える。なお、光遮蔽板５は、開口部５１によって光照射開始角度と光照射終了角度とを規定するとともに、装置外から光が進入し樹脂組成物膜に当たるのを防止する。光遮蔽板５を取り付けない場合でも本発明の効果は得られるが、曇価曲線において鋭く高いピークを得るためには光遮蔽板５を設けるのがよい。
【００１５】
光源ランプ３の、コンベア側と反対側には反射板４が取り付けられている。図２に示すように、この反射板４は、光源ランプ３からの光を反射して平行光とするものであり、その断面形状は放物面で構成されている。
【００１６】
このような製造装置において、樹脂組成物膜（不図示）が表面に形成されたガラス基板２をコンベア１上に載置し、所定速度で移動させながら、光源ランプ３からの光を樹脂組成物膜に照射する。このとき、光源ランプ３から出射した光のうち、樹脂組成物膜側へ出射した光は、その一部が光遮蔽板５で吸収・反射され、残りの光が開口部１５を通って樹脂組成物膜に当たる。一方、樹脂組成物膜と反対側へ出射した光は、反射板に当たって反射し平行光となり、そのほぼすべてが光遮蔽板５の開口部５１を通って樹脂組成物膜に当たる。この結果、樹脂組成物膜への光照射量が従来の装置に比べて多くなり、樹脂組成物膜の移動速度を速くしても、樹脂組成物の硬化に必要な光量が照射されるようになる。また、ほぼ同一の照射角度で多くの光が樹脂組成物膜に照射するので、得られる光硬化膜の、コンベア１の移動方向と同方向における曇価曲線のピークはシャープなものとなる。なお、ほぼ平行、略垂直方向とは±１０°程度までは許容されることを意味する。
【００１７】
光制御膜の、コンベア１の移動方向と同方向の、所定値以上の曇価を示す光散乱角度域を調整するには、樹脂組成物膜に対する光照射角度を調整すればよい。すなわち、反射板４を光源ランプ３の周方向に揺動させるとともに、光遮蔽板５の開口部５１の位置と光源ランプ３との位置とを相対的に移動させることによって、樹脂組成物膜に対する光照射角度を調整すればよい。なお、コンベア１の移動方向に対して垂直方向における、樹脂組成物膜に対する照射光は、光遮蔽板５の開口部５１から広い角度範囲で樹脂組成物膜に当たるので、光硬化膜の、コンベア１の移動方向に対して垂直方向の曇価は、角度依存性がなくすべての角度範囲にわたって高い値を示すようになる。
【００１８】
本発明で使用する反射板４は、反射した光を平行光とするものであれば特に限定はなく、凹面ミラーなど従来公知のものを使用できる。
【００１９】
本発明で使用する光源ランプ３は、樹脂組成物の光重合に寄与する紫外線その他の光を発するものであって、被照射位置（樹脂組成物膜の表面）から見て光源が線状の形状をなしているものである。被照射位置から見て、光源が見掛け上、線状になるようなもの、例えば点光源を多数個連続して線状にならべたもの、またはレーザ光などからの光を回転鏡および凹面鏡を用いて走査（被照射位置の１点について異なる多数の角度から照射）するようにした装置も本発明の線状光源として使用することができる。
【００２０】
照射光が紫外線の場合、線状紫外線ランプは、紫外線を発生するものなら特に限定されるものではないが、通常は水銀ランプあるいはメタルハライドランプなどが取扱の容易さを考慮した場合好適である。
【００２１】
光遮蔽板５の材質は、特に制約されるものではなく、ガラス、セラミックス、金属、プラスチック等が使用可能であるが、光源ランプ３からの強い光や熱に耐久性のあり、物理的強度も強い方が好ましい。具体的には、ＳＵＳや鉄、アルミニウム等の金属及び合金類や、耐熱性高分子材料が好ましく使用される。ただし、できるだけ光を反射させないように、黒い塗装を施したり、金属の黒化処理や行ったり、また静電植毛を行ったりしておくことが好ましい。
【００２２】
前記実施形態の製造装置では、光源ランプ３を固定して、コンベア１によって、ガラス基板２上に形成された樹脂組成物膜を移動させているが、樹脂組成物膜を固定し光源ランプ３を移動させる、あるいは樹脂組成物膜及び光源ランプ３の双方を移動させるようにしても構わない。ただし、帯状の樹脂組成物膜を連続して光硬化処理するには、光源ランプ３を固定して樹脂組成物膜を移動させるのが好適である。樹脂組成物膜と光源ランプ３との相対移動速度は通常、０．０１〜１０．０ｍ／分の範囲が好ましく、さらに好ましくは０．１〜５．０ｍ／分の範囲である。
【００２３】
樹脂組成物膜は、前記実施形態のように、樹脂組成物をガラス板やポリエチレンテレフタレート板等の基板上に塗布して形成するか、又は樹脂組成物をセル中に封入して膜状に形成すればよい。なお、基板は枚葉であっても連続したフィルムであってもよい。樹脂組成物膜の膜厚は、ある程度厚くなければならず、少なくとも２５μｍは必要である。樹脂組成物膜の好ましい膜厚は１００μｍ以上であり、さらに好ましく膜厚は２００μｍ以上である。
【００２４】
本発明で使用する光硬化性樹脂組成物は、それぞれの分子内に重合性炭素−炭素結合を有し、単独重合して得られる単独重合体の屈折率に差がある少なくとも２種類の光重合可能なモノマー又はオリゴマーを含有する組成物が好適である。ここで、重合性炭素−炭素結合とは、付加重合し得る炭素−炭素二重結合又は付加重合し得る炭素−炭素三重結合を意味する。具体的には、例えば、ビニル基、アリル基、スチリル基、アクリロイル基、メタクリロイル基、アクリルアミド基、ｔｒａｎｓ−１−オキソ−２−ブテノキシ基、シンナモイル基、ブタジエン構造、重合性共役結合、シクロペンテン環構造などのようにシクロオレフィン構造などが挙げられる。これらの中でも、アクリロイル基、メタクリロイル基が好ましく、とりわけ、アクリロイル基が好ましい。
【００２５】
光重合可能なモノマーとしては、例えば、テトラヒドロフルフリルアクリレート、エチルカルビトールアクリレート、ジシクロペンテニルオキシエチルアクリレート、フェニルカルビトールアクリレート、ノニルフェノキシエチルアクリレート、２−ヒドロキシ−３−フェノキシプロピルアクリレート、ω−ヒドロキシヘキサノイルオキシエチルアクリレート、アクリロイルオキシエチルサクシネート、アクリロイルオキシエチルフタレート、イソボルニルアクリレート、２−エチルヘキシルアクリレート、ラウリルアクリレート、２，２，３，３−テトラフルオロプロピルアクリレート、フェニルカルビトールアクリレート、ノニルフェノキシエチルアクリレート、２−ヒドロキシ−３−フェノキシプロピルアクリレート、２，４，６−トリブロムフェノキシエチルアクリレート、２，４，６−トリブロムフェニルアクリレート、Ｎ−ビニルピロリドン、Ｎ−アクリロイルモルフォリン、２−フェニルフェニルアクリレート、ｐ−クミルフェニルアクリレート、ジフェニルメチルアクリレート、３−フェノキシフェニルアクリレートこれらのアクリレートに対応するメタクリレートモノマーなどの分子内に１つの重合性炭素−炭素二重結合を有する化合物が挙げられる。
【００２６】
また、例えば、トリエチレングリコールジアクリレート、ポリエチレングリコールジアクリレート、ネオペンチルグリコールジアクリレート、１，６−ヘキサンジオールジアクリレート、水添ジシクロペンタジエニルジアクリレート、トリメチロールプロパントリアクリレート、ペンタエリスリトールヘキサアクリレート、エチレンオキサイド変性ビスフェノールＡジアクリレート、トリスアクリロキシイソシアヌレート、多官能のエポキシアクリレート、多官能のウレタンアクリレート、これらのアクリレートに対応するメタクリレート、例えば、ジエチレングリコールビスアリルカーボネート、ジビニルベンゼン、トリアリルイソシアヌレート等の分子内に複数の重合性炭素−炭素二重結合を有する化合物も挙げられる。
【００２７】
光重合可能なオリゴマーとしては、例えば、ポリエステルアクリレート、ポリオールポリアクリレート、変性ポリオールポリアクリレート、イソシアヌル酸骨格のポリアクリレート、メラミンアクリレート、ヒダントイン骨格のポリアクリレート、ポリブタジエンアクリレート、エポキシアクリレート、ウレタンアクリレートなどの多官能アクリレートや、これらのアクリレートに対応するメタクリレートなどが挙げられる。ウレタンアクリレートオリゴマーとしては、ポリイソシアネートとポリオールと２−ヒドロキシアルキル（メタ）アクリレートの付加反応によって生成するものが例示される。ここで、ポリイソシアネートとしては、トルエンジイソシアネート、イソホロンジイソシアネート、トリメチルヘキサメチレンジイソシアネート、ヘキサメチレンジイソシアネートなどが挙げられる。またポリオールとしては、ポリエチレングリコール、ポリプロピレングリコール、ポリテトラメチレングリコール等のポリエーテルポリオールなどが挙げられる。
【００２８】
ここで、使用するモノマー又はオリゴマーは、単独重合して得られる単独重合体の屈折率に差があるものを選択する。屈折率に差がある少なくとも２種類の光重合可能なモノマー又はオリゴマーを混合した組成物に所定方向から光を照射して硬化させることで、光を散乱する領域、すなわち光散乱角度域が形成される。この組成物は、それを構成する複数の化合物相互の溶解性とそれぞれの屈折率差によって、曇価の角度依存性を発現するものであり、相溶性があまり良くない組合せで屈折率差が大きく、かつ反応速度が異なる場合に、光の散乱する度合い、すなわち曇価が大きくなる。この屈折率差は、通常、０.０１以上であるのが好ましく、とりわけ０.０２以上であるのが好ましい。
【００２９】
本発明で使用する光硬化性樹脂組成物は、分子内に重合性炭素−炭素結合を有するモノマー又はオリゴマーを３種以上含有していてもよく、その場合、それらのモノマー又はオリゴマーの単独重合体のいずれか２つの屈折率差が異なっていればよい。屈折率差が０．０１以上のモノマー又はオリゴマーの混合割合は、通常、重量比率で１０：９０〜９０：１０の範囲である。また、モノマー又はオリゴマーの相溶性は、ある程度低い方が好ましい。
【００３０】
光硬化性樹脂組成物は、前述のモノマー又はオリゴマーの他に、光制御性を妨げない範囲において、例えば、ポリプロピレン、ポリエチレン、ポリスチレン、ポリメタクリル酸メチル、ポリエチレンオキシド、ポリビニルピロリドン、ポリビニルアルコール、ナイロン等のポリマー類や、トルエン、ｎ−ヘキサン、シクロヘキサン、メチルアルコール、エチルアルコール、アセトン、メチルエチルケトン、テトラヒドロフラン、酢酸エチル、ジメチルホルムアミド、ジメチルアセトアミド、アセトニトリル等の有機薬品等や有機ハロゲン化合物、有機ケイ素化合物、可塑剤、安定剤等のプラスチック添加剤などを含有していてもよい。
【００３１】
光硬化性樹脂組成物をセル中に封入して膜状とした場合は、酸素と遮断されているので光重合開始剤は必ずしも必要としないが、光硬化性樹脂組成物を基板上に塗布して膜状とする場合は、硬化度を向上させるために予め光重合開始剤を混合しておくのが望ましい。ここで使用できる光重合開始剤としては、例えば、ベンゾフェノン、ベンジル、ミヒラーケトン、２−クロロチオキサントン、２，４−ジエチルチオキサントン、ベンゾインメチルエーテル、ベンゾインエチルエーテル、ジエトキシアセトフェノン、ベンジルジメチルケタール、２−ヒドロキシ−２−メチルプロピオフェノン、１−ヒドロキシシクロヘキシルフェニルケトンなどが挙げられる。光重合開始剤の混合量は、光硬化性樹脂組成物１００重量部に対し、通常、０．０１〜５重量部の範囲であり、より好ましくは０．１〜３重量部の範囲である。
【００３２】
このような樹脂組成物膜に光を照射することによって、光硬化性樹脂組成物が硬化して、膜状体の内部に入射光を散乱する特殊な構造を有する層が形成される。この層は、屈折率の異なる微小構造が、特定方向に平行に配列して並んだ構造を有しているものと考えられる。樹脂組成物膜の膜厚があまり小さいとこの微小構造の層の形成が妨げられる。膜厚が厚くなるに従って、微小構造の層の厚みも厚くなり光散乱性能（曇価）が高くなるので好ましい。好適な膜厚は前述の通り２５μｍ以上である。
【実施例】
【００３３】
以下、本発明を実施例によりさらに詳しく説明するが本発明はこれらの例に何ら限定されるものではない。
【００３４】
実施例１
平均分子量約３,０００のポリプロピレングリコール及び、トルエンジイソシアネート、ヘキサメチレンジイソシアネートと２−ヒドロキシエチルアクリレートとの反応によって得たポリエーテルウレタンアクリレート４０重量部（屈折率１．４６０）に対して、２，４，６−トリブロモフェニルアクリレート（I）５５重量部（屈折率１．５８）、２，４−ジ−ｔ−ペンチルフェニルアクリレート５重量部及び、２−ヒドロキシ−２−メチルプロピオフェノン（重合開始剤）１．５重量部を混合した光硬化性樹脂組成物を、厚さ１８８μｍのＰＥＴフィルムを貼ったガラス基板上に２４０μｍの厚さで塗布した。
そして、作製した樹脂組成物膜に、図１に示す装置を用いて紫外線を照射し、光硬化性樹脂組成物を硬化させて光制御膜を得た。ここで、反射板４は平行光型であり、光源ランプ３は８０Ｗ／ｃｍの線状水銀ランプ、コンベア１の移動速度は５．０ｍ／分、光源ランプ３と樹脂組成物膜との距離は８０ｃｍ、光遮蔽板５と樹脂組成物膜との距離は１０ｃｍとした。光遮蔽板５の開口部５１は、樹脂組成物膜面の法線に対して光照射開始角度が−１．５°、光照射終了角度が＋２５°となるように形成した。
【００３５】
得られた光制御膜について、次のようにして、ガラス基板と共にその曇価を測定した。なお、ガラス基板自体の曇価は無視し得る。光制御膜の曇価の入射角度依存性は、コンベアの移動方向と同方向について測定した。図３に、測定した曇価曲線を示す。また、曇価曲線から求めた最大曇価、最小曇価及び曇価６０％以上である光散乱角度域を表１に示す。
【００３６】
（曇価の測定）
曇価は、積分球式光線透過率測定装置（ガードナー社製のヘイズガードプラス４７２５）を用いて、光制御膜の中心と積分球との距離を４ｃｍとして、光制御膜の全光線透過率及び拡散透過率を測定し、下式により求めた。
【００３７】
【数１】
0004964757.tif 000002
【００３８】
また、光制御膜における曇価の角度依存性は、次のようにして測定した。すなわち、図６に示すように、光制御膜の試験片８への光の入射角度θを０〜１８０°の間で変化させて、それぞれの角度毎に上記の曇価を測定し、６０％以上の曇価を示す角度範囲を光散乱角度域とする。ここで、角度θは、試験片８の光入射面と入射光とのなす角度であって、試験片８の回転は、曇価の角度依存性が最大となる方向に行う。図中に示すＡとＢは、同図（ａ）（試験片８に垂直方向から光を入射する場合：θ＝９０°）と同図（ｂ）（試験片８に斜め方向から光を入射する場合）とで、試験片８の対応する部分がわかるように付した符号である。
【００３９】
（実施例２）
コンベアの移動速度を２．０ｍ／分とした以外は実施例１と同様にして光制御膜を作製し、その曇価を測定した。得られた光制御膜の曇価曲線を図３に合わせて示す。そしてこの曇価曲線から求めた最大曇価、最小曇価及び曇価６０％以上である光散乱角度域を表１に示す。
【００４０】
（比較例１）
平行光型の反射板の代わりに、図５に示す焦点拡散点使用タイプの集光型の反射板４’を用いた以外は実施例１と同様にして光制御膜を作製した。得られた光制御膜の曇価曲線を図４に示す。そしてこの曇価曲線から求めた最大曇価、最小曇価及び曇価６０％以上である光散乱角度域を表１に示す。
【００４１】
（比較例２）
平行光型の反射板の代わりに焦点拡散点使用タイプの集光型の反射板４’（図５に図示）を用いた以外は実施例２と同様にして光制御膜を作製した。得られた光制御膜の曇価曲線を図４に合わせて示す。そしてこの曇価曲線から求めた最大曇価、最小曇価及び曇価６０％以上である光散乱角度域を表１に示す。
【００４２】
（比較例３）
光源ランプと光硬化性樹脂組成物膜との距離を８０ｃｍから４３ｃｍに変えた以外は比較例１と同様にして光制御膜を作製した。得られた光制御膜の曇価曲線を図４に合わせて示す。そしてこの曇価曲線から求めた最大曇価、最小曇価及び曇価６０％以上である光散乱角度域を表１に示す。
【００４３】
（比較例４）
光源ランプと光硬化性樹脂組成物膜との距離を８０ｃｍから４３ｃｍに変えた以外は比較例２と同様にして光制御膜を作製した。得られた光制御膜の曇価曲線を図４に合わせて示す。そしてこの曇価曲線から求めた最大曇価、最小曇価及び曇価６０％以上である光散乱角度域を表１に示す。
【００４４】
【表１】
0004964757.tif 000003
【産業上の利用可能性】
【００４５】
本発明の製造装置及び製造方法によれば、特定角度からの入射光のみを散乱する、曇価に角度依存性のある光硬化膜を、高い生産性で製造できるようになる。
【図面の簡単な説明】
【００４６】
【図１】本発明に係る製造装置の一例を示す斜視図である。
【図２】図１の製造装置で使用する反射板の説明図である。
【図３】実施例１，２の光制御膜における曇価の入射角度依存性を示す図である。
【図４】比較例１〜４の光制御膜における曇価の入射角度依存性を示す図である。
【図５】焦点拡散点使用タイプの集光型の反射板の説明図である。
【図６】曇価の角度依存性の測定方法を説明する図である。
【図７】従来の製造装置を示す斜視図である。
【符号の説明】
【００４７】
１    コンベア
２    ガラス基板
３    光源ランプ（線状光源）
４    反射板（反射部材）
５    光遮蔽板（光遮蔽部材）
５１    開口部
【図１】
0004964757.tif 000004
【図２】
0004964757.tif 000005
【図３】
0004964757.tif 000006
【図４】
0004964757.tif 000007
【図５】
0004964757.tif 000008
【図６】
0004964757.tif 000009
【図７】
0004964757.tif 000010